(57)【要約】【課題】多大な熱エネルギを不要としながら、粗材の表面に熱放射性塗料皮膜を形成することのできるヒートシンクの製造方法を提供する。【解決手段】粗材Ｗと、粗材Ｗの表面に形成された熱放射性塗料皮膜とからなるヒートシンクを製造するヒートシンクの製造方法であって、第一型１と第二型２から構成される成形型１０のキャビティＣ内に金属溶湯を注入して粗材Ｗを鋳造する第一のステップ、第一型１のみ粗材Ｗから取り外し、粗材Ｗが第二型２に保持された状態で粗材Ｗの表面に熱放射性塗料を塗布して熱放射性塗料皮膜を形成し、ヒートシンクを製造する第二のステップからなる。【選択図】図３
2018032705.tif 000002
【特許請求の範囲】
【請求項１】
粗材と、該粗材の表面に形成された熱放射性塗料皮膜とからなるヒートシンクを製造するヒートシンクの製造方法であって、
第一型と第二型から構成される成形型のキャビティ内に金属溶湯を注入して粗材を鋳造する第一のステップ、
前記第一型のみ前記粗材から取り外し、該粗材が前記第二型に保持された状態で該粗材の表面に熱放射性塗料を塗布して熱放射性塗料皮膜を形成し、ヒートシンクを製造する第二のステップからなるヒートシンクの製造方法。
【発明の詳細な説明】
【技術分野】
【０００１】
本発明は、粗材と、粗材の表面に形成された熱放射性塗料皮膜とからなるヒートシンクを製造するヒートシンクの製造方法に関するものである。
【背景技術】
【０００２】
昨今の電気回路は小型化が進み、この小型化に伴って発熱密度が上昇していることから、電気回路の放熱性能の向上が重要な開発要素の一つとなっている。
【０００３】
発熱量の大きな電気回路は当該電気回路を収容する筐体をアルミダイカストで製作するのが一般的であるが、金属は熱伝導率が高い一方で空気への熱伝達率が低い傾向にある。たとえば、アルミニウムの熱伝導率は100W/mKである一方、その空気への熱伝達率（放射率）は0.1〜0.3程度と低い。
【０００４】
そこで、金属製の筐体の表面に対し、空気への熱伝達率の高い物質である、カーボンや窒化物、樹脂等からなる皮膜を形成する試みがおこなわれている。
【０００５】
ここで、特許文献１には、平均粒径が0.1〜50μmで、酸化亜鉛粉末あるいは酸化チタン粉末又はその両方を含むセラミックス粉末と、バインダーと、を含み、バインダー成分100質量部に対してセラミックス粉末成分を25〜100質量部含む熱放射性塗料が平均膜厚1〜50μmで塗布されたヒートシンクが開示されている。
【先行技術文献】
【特許文献】
【０００６】
【特許文献１】特開２０１２−２４６３６５号公報
【発明の概要】
【発明が解決しようとする課題】
【０００７】
特許文献１に記載のヒートシンクによれば、熱放射性塗料からなる皮膜を有することで赤外領域の放射率が高められ、効率よく放熱できるとしている。
【０００８】
ところで、ヒートシンクの製造は、成形型にて粗材を鋳造した後、成形型から粗材を取り出し、粗材を所定の塗布領域に搬送し、粗材の表面にたとえば上記する熱放射性塗料を塗布し、焼付けや溶剤の揮発をおこなって熱放射性塗料皮膜を形成することにより、その製造がおこなわれる。
【０００９】
ところが、成形型から取り出され、搬送される過程で粗材の温度が低下してしまい、塗料を塗布するのに適した温度未満の温度まで低下してしまうことが問題となっている。また、たとえば粗材に塗料をスプレー塗布している最中に、粗材の温度が塗料を塗布するのに適した温度未満の温度まで低下してしまうことも問題となる。
【００１０】
温度低下した粗材を焼成炉に収容して熱放射性塗料の焼付けや溶剤の揮発をおこなうに当たり、塗料を塗布するのに適した温度まで粗材を昇温させ、さらに塗料の焼付けや溶剤の揮発をおこなう必要があることから、多大な熱エネルギを要することになる。
【００１１】
本発明は上記する問題に鑑みてなされたものであり、成形型にて粗材を成形し、粗材の表面に熱放射性塗料皮膜を形成してヒートシンクを製造する方法に関し、多大な熱エネルギを不要としながら、粗材の表面に熱放射性塗料皮膜を形成することのできるヒートシンクの製造方法を提供することを目的とする。
【課題を解決するための手段】
【００１２】
前記目的を達成すべく、本発明によるヒートシンクの製造方法は、粗材と、該粗材の表面に形成された熱放射性塗料皮膜とからなるヒートシンクを製造するヒートシンクの製造方法であって、第一型と第二型から構成される成形型のキャビティ内に金属溶湯を注入して粗材を鋳造する第一のステップ、前記第一型のみ前記粗材から取り外し、該粗材が前記第二型に保持された状態で該粗材の表面に熱放射性塗料を塗布して熱放射性塗料皮膜を形成し、ヒートシンクを製造する第二のステップからなるものである。
【００１３】
本発明のヒートシンクの製造方法は、第一型と第二型から構成される成形型のキャビティ内で粗材が鋳造（成形）された後、第一型のみ粗材から取り外し、粗材が第二型に保持された状態で粗材の表面に熱放射性塗料を塗布することにより、第二型の有する熱容量にて蓄熱された熱が粗材に伝熱されて該粗材の温度低下を抑制でき、もって、多大な熱エネルギを不要としながら、塗料塗布に適した温度にて粗材に熱放射性塗料を塗布することを可能としたものである。
【００１４】
たとえば溶融したアルミニウムの溶湯の熱は700℃程度もあることから、キャビティに注入された溶湯温度にて第一型と第二型が加熱され、蓄熱される。
【００１５】
ここで、「粗材が前記第二型に保持された状態」とは、たとえば第二型のキャビティ面に形成された凹部に粗材の一部が嵌り込んで保持されている状態の他、第二型のキャビティ面とは異なる側面に凹部を設けておき、第二型のキャビティ面から粗材を取り外して凹部に移動させて嵌め込むことで粗材が保持される状態などを含む意味である。
【００１６】
従来の製造方法で粗材の表面に熱放射性塗料を塗布する場合、粗材が成形された後、成形型から粗材を完全に脱型し、塗布領域まで搬送する過程で温度低下した粗材をたとえばヒータ内蔵の治具上に載置して加熱し、塗料塗布に適した温度まで粗材を昇温させる必要があった。しかしながら、ヒータを内蔵する治具は製作コストが高くなり、既述するようにこの方法では多大な熱エネルギを必要とする。
【００１７】
これに対し、本発明の製造方法では、成形型を構成する第二型の有する熱容量にて蓄熱された熱が粗材に伝熱されて粗材の温度低下を抑制できることから、製作コストの高いヒータ内蔵治具等を不要にでき、粗材の昇温のための多大な熱エネルギも不要にできる。
【００１８】
また、第二型で加温された粗材に対して熱放射性塗料が塗布されることから、粗材の有する熱で熱放射性塗料の焼付けや溶剤の揮発もおこなうことができ、焼付け工程や溶剤の揮発工程にて必要となっていた焼成炉を不要にでき、焼付け工程や溶剤の揮発工程も不要にできて製造効率性が高まる。
【発明の効果】
【００１９】
以上の説明から理解できるように、本発明のヒートシンクの製造方法によれば、第一型と第二型から構成される成形型のキャビティ内で粗材が鋳造された後、第一型のみ粗材から取り外し、粗材が第二型に保持された状態で粗材の表面に熱放射性塗料を塗布することにより、第二型の有する熱容量にて蓄熱された熱が粗材に伝熱されて該粗材の温度低下を抑制でき、もって、多大な熱エネルギを不要としながら、粗材の表面に熱放射性塗料皮膜を形成することができる。
【図面の簡単な説明】
【００２０】
【図１】本発明のヒートシンクの製造方法で適用される製造システムの実施の形態と製造方法の第一のステップを説明した模式図である。
【図２】本発明のヒートシンクの製造方法の第二のステップを説明した模式図である。
【図３】図２に続いて第二のステップを説明した模式図である。
【発明を実施するための形態】
【００２１】
以下、図面を参照して本発明のヒートシンクの製造方法の実施の形態を製造システムとともに説明する。なお、図示例は、第二型のキャビティ面に形成された凹部に粗材の一部が嵌り込んで保持されている状態で塗料塗布をおこなう形態であるが、それ以外にも、第二型のキャビティ面とは異なる側面に凹部を設けておき、第二型のキャビティ面から粗材を取り外して凹部に移動させて嵌め込んで粗材を保持した状態で塗料塗布をおこなう形態であってもよい。
【００２２】
（ヒートシンクの製造システム）
図１は本発明のヒートシンクの製造システムの実施の形態を示した模式図である。図示する製造システム３００は、鋳造装置１００と塗布装置２００から構成されている。
【００２３】
鋳造装置１００は、成形型１０と、成形型１０に提供される溶湯を保持する溶湯保持炉２０と、溶湯保持炉２０から成形型１０に溶湯を提供する溶湯供給管３０とから構成されている。
【００２４】
成形型１０は、第一型１と第二型２から構成され、第一型１には凹部１ａが形成され、第二型２には凹部２ａが形成され、図示する型閉め状態においてこれらの凹部１ａ、２ａにてキャビティＣが形成されている。
【００２５】
溶湯保持炉２０には溶融したアルミニウム等の溶融金属が収容されており、アルミ溶湯の場合にはその内部温度が700℃程度になっている。
【００２６】
一方、塗布装置２００は、熱放射性塗料を収容する塗料収容容器４０と、スプレーノズル５０と、塗料収容容器４０からスプレーノズル５０へ熱放射性塗料を提供する塗料供給管４０Ａと、から構成されている。
【００２７】
ここで、熱放射性塗料としては、ポリアミドイミド(PAI)やエポキシ系塗料、フェノール系塗料などを挙げることができる。
【００２８】
次に、以下、図１で示す製造システム３００を用いたヒートシンクの製造方法を説明する。
【００２９】
（ヒートシンクの製造方法）
図１は既述するヒートシンクの製造システムを説明するとともに本発明のヒートシンクの製造方法の第一のステップを説明した模式図であり、図２，３は順にヒートシンクの製造方法の第二のステップを説明した模式図である。
【００３０】
まず、成形型１０のキャビティＣの壁面に離形剤を塗布した後、図１で示すように型閉めされた成形型１０のキャビティＣに対し、溶湯保持炉２０から金属溶湯を供給し（Ｘ方向）、キャビティＣ内で粗材を鋳造する。
【００３１】
次に、図２で示すように、金属溶湯が凝固して粗材Ｗが成形されたら、成形型１０を型開きし、粗材Ｗを第二型２の凹部２ａに嵌め込んだ状態で粗材Ｗを第一型１から取り外す。
【００３２】
次に、粗材Ｗが第二型２の凹部２ａに嵌め込まれた状態でこれら粗材Ｗと第二型２を塗布領域まで搬送する。
【００３３】
成形型１０から粗材Ｗを取り出し、塗布領域に搬送する過程で、通常であれば粗材Ｗの温度は低下し、場合によっては塗料塗布に適した温度未満の温度に低下する。
【００３４】
しかしながら、図３で示すように、塗布領域に搬送された粗材Ｗには、金属溶湯の熱で加熱された第二型２からの伝熱により（Ｚ方向）、この搬送過程で温度が大きく低下するのが抑制される。
【００３５】
粗材Ｗが塗料塗布に適した温度になった段階で、粗材Ｗに対してスプレーノズル５０から熱放射性塗料が噴出され（Ｙ方向）、粗材Ｗの表面に塗布される（第二のステップ）。
【００３６】
このように、第二型２からの熱で粗材Ｗの温度が塗料塗布に適した温度未満の温度に低下するのが抑制されることから、塗料塗布に適した温度未満の温度に低下した粗材を昇温するのに要する多大な熱エネルギを不要としながら、粗材Ｗに対する塗料塗布を実現することができる。
【００３７】
また、粗材Ｗの有する熱により、粗材Ｗの表面に塗布された熱放射性塗料の焼付けや溶剤の揮発もおこなうことが可能になる。この場合、従来の焼付け工程や溶剤の揮発工程にて必要となっていた焼成炉が不要になるとともに、焼付け工程や溶剤の揮発工程も不要になることから、製造システムの製作コストを削減でき、かつヒートシンクの製造効率を格段に向上させることができる。
【００３８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００３９】
１…第一型、２…第二型、１ａ、２ａ…凹部、１０…成形型、２０…溶湯保持炉、３０…溶湯供給管、４０…塗料収容容器、５０…スプレーノズル、１００…鋳造装置、２００…塗布装置、３００…（ヒートシンクの）製造システム、Ｃ…キャビティ、Ｗ…粗材
【図１】
2018032705.tif 000003
【図２】
2018032705.tif 000004
【図３】
2018032705.tif 000005